(57)【特許請求の範囲】
【請求項１】
導体層と前記導体層に積層された絶縁層とを有する導体薄膜シートと、
導電性を有する一本の芯線と前記芯線を被覆する絶縁性を有する被覆部とを備えた電線と、を備え、
前記電線の端部が導体薄膜シートの平面上でＵ字状に曲げられて当該導体薄膜シートに重ねられ、かつＵ字状に曲げられた部分を挟んだ２箇所で前記電線の芯線と前記導体薄膜シートの導体層とが互いに接合していることを特徴とする電線付き導体薄膜シート。
【請求項２】
前記Ｕ字状に曲げられた部分を挟んだ２箇所で前記導体薄膜シートの絶縁層と前記電線の被覆部とが互いに溶着していることを特徴とする請求項１記載の電線付き導体薄膜シート。
【請求項３】
前記導体薄膜シートの導体層がアルミまたはアルミニウム合金を含んでおり、
前記電線の芯線が銅または銅合金を含んでおり、
前記導体薄膜シートの絶縁層と前記電線の被覆部とはそれぞれ合成樹脂からなることを特徴とする請求項１又は請求項２に記載の電線付き導体薄膜シート。
【請求項４】
前記導体薄膜シートの導体層は銅または銅合金を含みかつ外表面にすずまたはすず合金からなるメッキ層が形成されており、
前記電線の芯線が銅または銅合金を含んでおり、
前記導体薄膜シートの絶縁層と前記電線の被覆部とはそれぞれ合成樹脂からなることを特徴とする請求項１又は請求項２に記載の電線付き導体薄膜シート。
【請求項５】
前記導体薄膜シートの絶縁層に前記電線の被覆部を重ねて超音波溶着を行うことで、前記導体薄膜シートの導体層と前記電線の芯線とを互いに接合することを特徴とする請求項１ないし請求項４のうちいずれか一項に記載の電線付き導体薄膜シートの製造方法。
【請求項６】
前記絶縁層と前記被覆部とを互いに近づける方向に加圧した後、徐々に加圧した力を弱めながら前記超音波溶着を行うことを特徴とする請求項５記載の電線付き導体薄膜シートの製造方法。
【発明の詳細な説明】
【０００１】
【発明の属する技術分野】
本発明は、薄い導体層と薄い絶縁層とを有し該導体層に電線の芯線が接合した電線付き導体薄膜シート及び該電線付き導体薄膜シートの製造方法に関する。
【０００２】
【従来の技術】
移動体としての自動車には、搭載される種々のランプや種々のモータなどの電子機器にバッテリなどの電源から電極を供給したり制御装置から制御信号を送ったりするためにワイヤハーネスが配索されている。前述したワイヤハーネスは複数の電線などを備えている。
【０００３】
これらの電線には、それぞれの芯線に外部からのノイズが侵入することを防止するために、シールド電線が用いられることがある。シールド電線は、導電性を有する編組からなるシールド部を備えている。このシールド部が、前記芯線内にノイズが侵入することを防止する。
【０００４】
ここで、近年、前述したワイヤハーネスの低コスト化を図ることが望まれている。このために、前記シールド部を備えない電線を複数本束ね、これらの複数本の電線に薄膜の導体層を有する導体薄膜シートを巻き付けて、ワイヤーハーネスを構成することが提案されている。このような構成にすることによって、低コスト化とノイズの侵入防止とを図ることが提案されている。また、このような構成においても、前記ノイズを取り出すために、前記導体層にアース電線または端子などを取り付ける必要がある。
【０００５】
【発明が解決しようとする課題】
前記導体層は、電線に巻き付けるために可撓性を有する必要が生じ、比較的薄く形成されることが望まれる。このため、前記導体層にアース電線などを取り付けるために、導体薄膜シートに孔を開けて、該孔に前述したアース電線などの端部を通した後、ワッシャ、ボルト、ナットなどを用いて導体薄膜シートとアース電線とを接続することが考えられる。
【０００６】
この場合、前記アース電線の被覆部の一部を除去するなどの皮むき作業が必要となるなどの、組み立てにかかる工数が増加することが考えられる。また、ワッシャ、ボルト、ナットなどの部品が必要になるので、部品点数が増加する。したがって、コストが高騰することが考えられる。さらに、前述したボルトとナットなどを締め付ける際に、導体層が破損して、確実に前述したアース電線を導体層に接続できないことが考えられる。
【０００７】
したがって、本発明の目的は、薄膜の導体層に電線を確実に接続できかつ低コストな電線付き導体薄膜シート及び該電線付き導体薄膜シートの製造方法を提供することにある。
【０００８】
【課題を解決するための手段】
前記課題を解決し目的を達成するために、請求項１に記載の本発明の電線付き導体薄膜シートは、導体層と前記導体層に積層された絶縁層とを有する導体薄膜シートと、導電性を有する一本の芯線と前記芯線を被覆する絶縁性を有する被覆部とを備えた電線と、を備え、前記電線の端部が導体薄膜シートの平面上でＵ字状に曲げられて当該導体薄膜シートに重ねられ、かつＵ字状に曲げられた部分を挟んだ２箇所で前記電線の芯線と前記導体薄膜シートの導体層とが互いに接合していることを特徴としている。
【０００９】
請求項２に記載の本発明の電線付き導体薄膜シートは、請求項１に記載の電線付き導体薄膜シートにおいて、前記Ｕ字状に曲げられた部分を挟んだ２箇所で前記導体薄膜シートの絶縁層と前記電線の被覆部とが互いに溶着していることを特徴としている。
【００１１】
請求項３に記載の本発明の電線付き導体薄膜シートは、請求項１又は請求項２に記載の電線付き導体薄膜シートにおいて、前記導体薄膜シートの導体層がアルミまたはアルミニウム合金を含んでおり、前記電線の芯線が銅または銅合金を含んでおり、前記導体薄膜シートの絶縁層と前記電線の被覆部とはそれぞれ合成樹脂からなることを特徴としている。
【００１２】
請求項４に記載の本発明の電線付き導体薄膜シートは、請求項１又は請求項２に記載の電線付き導体薄膜シートにおいて、前記導体薄膜シートの導体層は銅または銅合金を含みかつ外表面にすずまたはすず合金からなるメッキ層が形成されており、前記電線の芯線が銅または銅合金を含んでおり、前記導体薄膜シートの絶縁層と前記電線の被覆部とはそれぞれ合成樹脂からなることを特徴としている。
【００１３】
請求項５に記載の本発明の電線付き導体薄膜シートの製造方法は、請求項１ないし請求項４のうちいずれか一項に記載の電線付き導体薄膜シートの製造方法において、前記導体薄膜シートの絶縁層に前記電線の被覆部を重ねて超音波溶着を行うことで、前記導体薄膜シートの導体層と前記電線の芯線とを互いに接合することを特徴としている。
【００１４】
請求項６に記載の本発明の電線付き導体薄膜シートの製造方法は、請求項５に記載の電線付き導体薄膜シートの製造方法において、前記絶縁層と前記被覆部とを互いに近づける方向に加圧した後、徐々に加圧した力を弱めながら前記超音波溶着を行うことを特徴としている。
【００１５】
請求項１に記載した本発明の電線付き導体薄膜シートによれば、導体薄膜シートの導体層に電線の芯線が接合されているので、部品点数が増加することを防止できる。
電線の端部がＵ字状に曲げられかつ前記端部に位置する被覆部と芯線とが、それぞれ絶縁層に溶着しているとともに導体層に接合している。このように、導体層と芯線との接合箇所の面積を増加させているので、導体層と芯線との接合箇所の機械的な強度をより一層向上させる。
【００１６】
請求項２に記載した本発明の電線付き導体薄膜シートによれば、導体薄膜シートの絶縁層と電線の被覆部とが互いに溶着しているので、導体層と芯線との接合箇所の機械的な強度を向上させる。
【００１８】
請求項３及び請求項４に記載した本発明の電線付き導体薄膜シートによれば、導体薄膜シートの導体層に電線の芯線が接合されているので、部品点数が増加することを防止できる。
【００１９】
請求項５に記載した本発明の電線付き導体薄膜シートの製造方法によれば、導体薄膜シートの絶縁層に電線の被覆部を重ねて超音波溶着を行うので、導体薄膜シートに電線を取り付ける際に電線の被覆部を皮むきするなどの作業を行う必要が生じない。
【００２０】
また、超音波溶着を行って、導体層と芯線とを接合させるので、導体薄膜シートに電線を取り付ける際に必要な部品点数が増加することを防止できる。さらに、超音波溶着を行って導体薄膜シートに電線を取り付けるので、超音波溶着を行う際に生じる摩擦熱によって、絶縁層と被覆部とが溶けて互いに溶着する。なお、超音波溶着中では、薄膜導体シートと電線とを互いに近づける方向に加圧する力を一定に保っても良く、変化させても良い。
【００２１】
請求項６に記載した本発明の電線付き導体薄膜シートの製造方法によれば、絶縁層と被覆部とを互いに近づける方向に加圧する力を弱めながら超音波溶着を行うので、超音波溶着によって生じる摩擦熱が高くなると前述した加圧する力を徐々に弱くすることとなる。
【００２２】
【発明の実施の形態】
以下、本発明の第１の実施形態にかかる電線付き導体薄膜シートを、図１ないし図４を参照して説明する。電線付き導体薄膜シート１は、図１及び図２に示すように、導体薄膜シートとしてのアルミラミネートシート（以下ＡＬＳと呼ぶ）２と、電線としての被覆電線３と、を備えている。
【００２３】
ＡＬＳ２は、薄い導体層４と、薄い絶縁層７と、を備えて、比較的薄いシート状に形成されている。導体層４は、導電性を有する金属からなる。導体層４は、可撓性を有している。導体層４は、少なくともアルミニウムまたはアルミニウム合金を含んでいる。絶縁層７は、第１絶縁層５と、第２絶縁層６と、を備えている。
【００２４】
第１絶縁層５は、絶縁性を有する合成樹脂からなりかつＡＬＳ２に積層されている。第１絶縁層５は、可撓性を有しかつポリエチレンテレフタレート（Polyethyleneterephthalate：ＰＥＴ）などからなる。第２絶縁層６は、絶縁性を有する合成樹脂からなりかつ第１絶縁層５に積層されている。第２絶縁層６は、可撓性を有しかつポリ塩化ビニル（Polyvinylchloride：ＰＶＣ）などからなる。
【００２５】
被覆電線３は、断面形状が丸形に形成されている。被覆電線３は、断面丸形の芯線１０と、この芯線１０を被覆する被覆部１１と、を備えている。芯線１０は、導電性を有する金属からなる。芯線１０は、可撓性を有している。芯線１０は、少なくとも銅または銅合金を含んでいる。被覆部１１は、絶縁性を有する合成樹脂からなる。被覆部１１は、可撓性を有しかつポリ塩化ビニル（Polyvinylchloride：ＰＶＣ）などからなる。
【００２６】
電線付き導体薄膜シート１は、被覆電線３の一部分３ａに位置する被覆部１１が絶縁層７と溶着し、かつ前記一部分３ａに位置する芯線１０が導体層４に金属結合した状態で接合している。電線付き導体薄膜シート１は、被覆電線３の一部分３ａと、ＡＬＳ２とが、超音波溶着機によって互いに固定されて得られる。なお、図示例では、前記一部分３ａは、被覆電線３の端部に位置しており、本明細書に記した端部をなしている。
【００２７】
超音波溶着機は、図３及び図４に示すように、チップ２０と、このチップ２０に相対するアンビル２１と、図示しない発振機と、振動子と、コーンと、ホーンなどを備えている。超音波溶着機は、チップ２０とアンビル２１との間に互いに溶着する溶着対象物を挟み、これらのチップ２０とアンビル２１とを互いに近づける方向に加圧した状態で、発振機で振動子を振動させてこの振動をコーン、ホーン経由でチップ２０に伝える。そして、超音波溶着機は、チップ２０とアンビル２１との間に挟んだ溶着対象物に超音波振動を加えて摩擦熱で該対象物を溶着させる。
【００２８】
前記電線付き導体薄膜シート１を製造する際、即ち、ＡＬＳ２と被覆電線３とを互いに固定する際には、まず、図３に示すように、チップ２０とアンビル２１との間にＡＬＳ２と被覆電線３とを挟む。このとき、絶縁層７に被覆部１１を重ね、かつアンビル２１にＡＬＳ２を載置し、被覆電線３にチップ２０を当接させる。
【００２９】
そして、図３中の矢印Ｐ１，Ｐ２に沿ってチップ２０とアンビル２１とを互いに近づける方向に加圧した後、発振機で振動子を振動させてこの振動をコーン、ホーン経由でチップ２０に伝える。前述した加圧する力を一定に保ったまま、発振機の振動をチップ２０に伝える。ＡＬＳ２被覆電線３との間に、前述した振動に応じた摩擦熱が生じて、まず、絶縁層７及び被覆部１１が溶ける。
【００３０】
チップ２０とアンビル２１とが互いに近づく方向に加圧されているので、絶縁層７及び被覆部１１が溶けると、導体層４と芯線１０が接触する。互いに接触すると、導体層４と芯線１０とは前述した摩擦熱によって溶融しない状態で固相のまま互いに金属結合する。
【００３１】
即ち、導体層４と芯線１０とは、いわゆる超音波溶着（超音波溶接または超音波接合ともいう）によって互いに接合される。絶縁層７と被覆部１１とが互いに溶着し、かつ導体層４と芯線１０とが互いに接合した前述した構成の電線付き導体薄膜シート１を得る。
【００３２】
このように得られた電線付き導体薄膜シート１は、ワイヤハーネスを構成する複数束ねられた電線にＡＬＳ２が巻かれるなどして、前記複数束ねられた電線のシールドを行う。また、前記被覆電線３は、所望のアース回路などと接続される。
【００３３】
本実施形態によれば、超音波溶着によって導体層４と芯線１０とが互いに接合されているので、ＡＬＳ２に被覆電線３を取り付ける際にかかる工数及び部品点数の増加を抑制できる。したがって、電線付き導体薄膜シート１のコストの高騰を抑制できる。
【００３４】
また、絶縁層７に被覆部１１即ち被覆電線３を重ねているため、ＡＬＳ２に取り付ける際に、被覆電線３の一部分３ａなどの被覆部１１を除去する必要が生じない。即ち、被覆電線３を皮むきする必要が生じないので、ＡＬＳ２に被覆電線３を取り付ける際にかかる工数をより一層抑制できる。したがって、電線付き導体薄膜シート１のコストの高騰をより一層抑制できる。
【００３５】
超音波溶着によって導体層４と芯線１０を接合する際に、絶縁層７に被覆部１１即ち被覆電線３を重ねている。このため、導体層４に被覆電線３を重ねて超音波溶着を行う場合と比較して、導体層４が破損することを防止できる。したがって、被覆電線３をＡＬＳ２に確実に接続できる。
【００３６】
また、絶縁層７に被覆部１１即ち被覆電線３を重ねているため、超音波溶着を行う際の摩擦熱によって絶縁層７と被覆部１１とが溶けて互いに溶着している。
このため、導体層４と芯線１０とを例えばワイヤボンディングなどによって互いに電気的に接続する場合などと比較して、導体層４と芯線１０との接合箇所の機械的な強度を向上させることができる。したがって、被覆電線３をＡＬＳ２に確実に接続できる。
【００３７】
さらに、絶縁層７に被覆部１１即ち被覆電線３を重ねて絶縁層７と被覆部１１とを互いに溶着させているため、互いに接合しずらいアルミニウムまたはアルミニウム合金からなる導体層４と、銅または銅合金からなる芯線１０とを、確実に固定できる。したがって、被覆電線３をＡＬＳ２により確実に接続できる。
【００３８】
さらに、被覆電線３が断面丸形に形成されているので、チップ２０とアンビル２１とを互いに近づける力が、ＡＬＳ２と被覆電線３とが互いに接触する箇所に集中することとなる。このため、摩擦熱によって溶けた絶縁層４及び被覆部１１とが、導体層４と芯線１０との間から速やかに除去される。導体層４と芯線１０とが確実に接合する。したがって、ＡＬＳ２に被覆電線３をより一層確実に接続できる。
【００３９】
また、被覆電線３は、図５に示すように、その一部分３ａがＵ字状に曲げられた状態で、超音波溶着機によって、ＡＬＳ２に取り付けられても良い。図５に示す場合では、Ｕ字状に曲げられた一部分３ａの二箇所に、導体層４と芯線１０とが互いに接合された接合箇所を形成している。この場合でも、絶縁層７に被覆電線３を重ねて、超音波溶着が行われる。さらに、前述した二箇所の接合箇所のうち一箇所ずつ接合が行われても良く、二箇所同時に接合が行われても良い。
【００４０】
この場合、部品点数と所要の工数を抑制してコストを抑制でき、かつ被覆電線３をＡＬＳ２に確実に接続できることにくわえ、被覆電線３の一部分３ａがＵ字状に曲げられているので、ＡＬＳ２と被覆電線３との接合箇所の面積を増加させることが可能となる。したがって、ＡＬＳ２と被覆電線３との接合箇所の機械的な強度をより一層向上させることが可能となって、ＡＬＳ２に被覆電線３をより一層確実に固定できる。
【００４１】
次に、本発明の第２の実施形態にかかる電線付き導体薄膜シート１を、図６を参照して説明する。なお、前述した第１の実施形態と同一構成部分には同一符号を付して説明を省略する。
【００４２】
本実施形態では、導体薄膜シートとしてすずメッキ付き銅ラミネートシート２ａを用いている。すずメッキ付き銅ラミネートシート２ａは、互いに積層された導体層４とメッキ層１２と前述した絶縁層７を備えている。
【００４３】
導体層４は、少なくも銅又は銅合金を含んでいる。メッキ層１２は導体層４の外表面に形成されている。メッキ層１２は少なくもすず又はすず合金を含んでいる。すずメッキ付き銅ラミネートシート２ａは、図６では、下から順にメッキ層１２と導体層４と第１絶縁層５と第２絶縁層６とが積層されて形成されている。
【００４４】
本実施形態の電線付き導体薄膜シート１も、前述した第１の実施形態と同様にチップ２０とアンビル２１とを備えた超音波溶着機を用いて、すずメッキ付き銅ラミネートシート２ａと被覆電線３とが接続される。このとき、電線付き導体薄膜シート１は、第２絶縁層６に被覆部１１即ち被覆電線３が重ねられる。超音波溶着されて、導体層４と芯線１０とが互いに接合しかつ絶縁層７と被覆部１１とが互いに溶着する。
【００４５】
本実施形態によれば、前述した第１の実施形態と同様に、超音波溶着によって導体層４と芯線１０とが互いに接合されているので、すずメッキ付き銅ラミネートシート２ａに被覆電線３を取り付ける際にかかる工数及び部品点数の増加を抑制できる。したがって、電線付き導体薄膜シート１のコストの高騰を抑制できる。
【００４６】
また、絶縁層７に被覆部１１即ち被覆電線３を重ねているため、すずメッキ付き銅ラミネートシート２ａに取り付ける際に、被覆電線３の一部分３ａなどの被覆部１１を除去する必要が生じない。即ち、被覆電線３を皮むきする必要が生じないので、すずメッキ付き銅ラミネートシート２ａに被覆電線３を取り付ける際にかかる工数をより一層抑制できる。したがって、電線付き導体薄膜シート１のコストの高騰をより一層抑制できる。
【００４７】
超音波溶着によって導体層４と芯線１０を接合する際に、絶縁層７に被覆部１１即ち被覆電線３を重ねている。このため、導体層４に被覆電線３を重ねて超音波溶着を行う場合と比較して、導体層４が破損することを防止できる。さらに、絶縁層７に被覆部１１即ち被覆電線３を重ねているため、導体層４の表面に芯線１０と接合しずらいすずなどからなるメッキ層１２が形成されていても、このメッキ層１２の影響を受けることなく被覆電線３をすずメッキ付き銅ラミネートシート２ａに確実に接続できる。
【００４８】
また、絶縁層７に被覆部１１即ち被覆電線３を重ねているため、超音波溶着を行う際の摩擦熱によって絶縁層７と被覆部１１とが溶けて互いに溶着している。
このため、導体層４と芯線１０とを例えばワイヤボンディングなどによって互いに電気的に接続する場合などと比較して、導体層４と芯線１０との接合箇所の機械的な強度を向上させることができる。したがって、被覆電線３をすずメッキ付き銅ラミネートシート２ａに確実に接続できる。
【００４９】
さらに、被覆電線３が断面丸形に形成されているので、チップ２０とアンビル２１とを互いに近づける力が、すずメッキ付き銅ラミネートシート２ａと被覆電線３とが互いに接触する箇所に集中することとなる。このため、摩擦熱によって溶けた絶縁層４及び被覆部１１とが、導体層４と芯線１０との間から速やかに除去される。導体層４と芯線１０とが確実に接合する。したがって、すずメッキ付き銅ラミネートシート２ａに被覆電線３をより一層確実に接続できる。
【００５０】
また、被覆電線３は、前述した第１の実施形態と同様に、一部分３ａがＵ字状に曲げられた状態で、超音波溶着機によって、すずメッキ付き銅ラミネートシート２ａに取り付けられても良い。
【００５１】
また、前述した第１及び第２の実施形態では、一本の芯線１０を有する被覆電線３とＡＬＳ２またはすずメッキ付き銅ラミネートシート２ａとを互いに固定しているが、本発明では、複数の導線が互いに撚られてなる撚線とこの撚線を被覆する被覆部とを有する被覆電線をＡＬＳ２またはすずメッキ付き銅ラミネートシート２ａに固定するようにしても良い。なお、この場合、導体層４と前記撚線とが互いに接合されることとなる。
【００５２】
さらに、前述した第１及び第２の実施形態では、超音波溶着中にチップ２０とアンビル２１とを加圧する力を一定に保っている。しかしながら、本発明では、超音波溶着中に、時間の経過とともに前述した力を徐々に弱めても良い。この場合、摩擦熱によって薄い導体層４が溶けるなどの破損することを防止できる、したがって、ＡＬＳ２またはすずメッキ付き銅ラミネートシート２ａに被覆電線３をより確実に接続できる。
【００５３】
【発明の効果】
以上説明したように、請求項１に記載の本発明によれば、導体薄膜シートの導体層に電線の芯線が接合されているので、部品点数が増加することを防止できる。したがって、コストの高騰を抑制できる。導体薄膜シートの導体層に電線の芯線が接合されているので、導体薄膜シートの導体層に確実に電線を接続できる。
電線の端部がＵ字状に曲げられかつ前記端部に位置する被覆部と芯線とが、それぞれ絶縁層に溶着しているとともに導体層に接合している。このように、導体層と芯線との接合箇所の面積を増加させているので、導体層と芯線との接合箇所の機械的な強度をより一層向上させる。したがって、コストの高騰を抑制できることにくわえ、導体薄膜シートの導体層により一層確実に電線を接続することができる。
【００５４】
請求項２に記載の本発明によれば、導体薄膜シートの絶縁層と電線の被覆部とが互いに溶着しているので、導体層と芯線との接合箇所の機械的な強度を向上させる。したがって、コストの高騰を抑制できることにくわえ、導体薄膜シートの導体層により確実に電線を接続することができる。
【００５６】
請求項３に記載の本発明によれば、導体薄膜シートの導体層に電線の芯線が接合されているので、部品点数が増加することを防止できる。したがって、コストの高騰を抑制できるとともに、導体薄膜シートの導体層に確実に電線を接続できる。
【００５７】
請求項４に記載の本発明によれば、導体薄膜シートの導体層に電線の芯線が接合されているので、部品点数が増加することを防止できる。したがって、コストの高騰を抑制できるとともに、導体薄膜シートの導体層に確実に電線を接続できる。
【００５８】
請求項５に記載の本発明によれば、導体薄膜シートの絶縁層に電線の被覆部を重ねて超音波溶着を行うので、導体薄膜シートに電線を取り付ける際に電線の被覆部を皮むきするなどの作業を行う必要が生じない。このため、製造にかかる工数を抑制できる。また、超音波溶着を行って、導体層と芯線とを接合させるので、導体薄膜シートに電線を取り付ける際に必要な部品点数が増加することを防止できる。したがって、電線付き導体薄膜シートのコストの高騰を抑制できる。
【００５９】
また、超音波溶着を行って導体薄膜シートに電線を取り付けるので、超音波溶着を行う際に生じる摩擦熱によって、絶縁層と被覆部とが溶けて互いに溶着する。したがって、導体層と芯線との接合箇所の機械的な強度を向上でき、導体薄膜シートの導体層に確実に電線を接続できる。
【００６０】
さらに、超音波溶着を行って導体薄膜シートに電線を取り付けるので、導体層がアルミニウムまたはアルミニウム合金からなり、芯線が銅または銅合金からなって、融接法及びろう付けなどの溶接方法によって互いに固定しずらい場合でも、導体層と芯線とを確実に接合できる。導体層の外表面に、前記芯線が接合しずらいすずなどを含んだメッキ層が形成されていても、導体層と芯線とを確実に接合できる。
【００６１】
請求項６に記載の本発明によれば、絶縁層と被覆部とを互いに近づける方向に加圧する力を弱めながら超音波溶着を行うので、超音波溶着によって生じる摩擦熱が高くなると前述した加圧する力を徐々に弱くすることとなる。このため、超音波溶着を行う際に生じる摩擦熱などによって、導体層が溶けるなどして破損することを防止できる。したがって、導体薄膜シートの導体層により一層確実に電線を接続することができる。
【図面の簡単な説明】
【図１】本発明の第１の実施形態にかかる電線付き導体薄膜シートを示す斜視図である。
【図２】図１中のＩＩ−ＩＩ線に沿った断面図である。
【図３】同実施形態の被覆電線と導体薄膜シートとを互いに固定する前の状態を示す断面図である。
【図４】同実施形態の被覆電線と導体薄膜シートとを互いに固定した後の状態を示す断面図である。
【図５】同実施形態の電線付き導体薄膜シートの変形例を示す斜視図である。
【図６】本発明の第２の実施形態にかかる電線付き導体薄膜シートの断面図である。
【符号の説明】
１  電線付き導体薄膜シート
２  ＡＬＳ（導体薄膜シート）
２ａ  すずメッキ付き銅ラミネートシート（導体薄膜シート）
３  被覆電線（電線）
３ａ  一部分（端部）
４  導体層
７  絶縁層
１０  芯線
１１  被覆部
【図１】
0004560185.tif 000002
【図２】
0004560185.tif 000003
【図３】
0004560185.tif 000004
【図４】
0004560185.tif 000005
【図５】
0004560185.tif 000006
【図６】
0004560185.tif 000007